(57)【要約】【課題】保護膜を厚膜化するとともに光反射膜の膜剥がれを抑制することによって、光束維持率および外観などの品質向上をはかった蛍光ランプおよびこのランプを装着した照明器具を実現することを目的とする。【解決手段】気密封止されて一端に比べて他端側の肉厚が薄くなるように曲成加工されて環形に形成された管状のガラスバルブ１と；このガラスバルブ１内に放電を生起させる電極生起手段２３と；前記ガラスバルブ１内に封入された放電媒体と；前記ガラスバルブ１内面に形成され、ガラスバルブ１の一端側が他端側に比べて相対的に厚い保護膜３と；この保護膜３上の所定位置に形成され、ガラスバルブ１の一端側が他端側に比べて相対的に厚い光反射膜４と；この光反射膜４より内方部分に形成され、ガラスバルブ１の他端側が一端側に比べて相対的に厚い蛍光体膜６と；を具備している。光反射膜４の膜剥がれによる外観の悪化を抑制することができる。【選択図】  図２
2008084821.tif 000002
【特許請求の範囲】
【請求項１】
気密封止されて一端側に比べて他端側の肉厚が薄くなるように曲成加工された環状のガラスバルブと；
このガラスバルブ内に放電を生起させる放電生起手段と；
前記ガラスバルブ内に封入された放電媒体と；
一端側が他端側に比べて厚くなるように前記ガラスバルブ内面側に形成された保護膜と；
一端側が他端側に比べて厚くなるように前記ガラスバルブ内面側の所定位置に形成された光反射膜と；
他端側が一端側に比べて厚くなるように前記光反射膜上に形成された蛍光体膜と；
を具備していることを特徴とする蛍光ランプ。
【請求項２】
ガラスバルブの内面に近い側から順に光反射膜、保護膜、蛍光体膜が塗布形成されていることを特徴とする請求項１に記載の蛍光ランプ。
【請求項３】
光反射膜は平均粒径が２．０〜７．０μｍで形状が板状のピロリン酸ストロンチウムの微粒子を２５質量％以上含有することを特徴とする請求項１または２に記載の蛍光ランプ。
【請求項４】
保護膜は球状シリカ微粒子を５０重量％以上含有し、平均膜厚が０．２〜０．９μｍであることを特徴とする請求項１または３のいずれか一に記載の蛍光ランプ。
【請求項５】
器具本体と；
この器具本体に設けられた支持部材と；
この支持部材に支持された上記請求項１ないし４のいずれか一に記載の蛍光ランプと；
この蛍光ランプに接続した点灯回路装置と；
を具備していることを特徴とする照明器具。
【発明の詳細な説明】
【技術分野】
【０００１】
この発明はガラスバルブに光反射膜が設けられた蛍光ランプおよびこの蛍光ランプを用いた照明器具に関する。
【背景技術】
【０００２】
一般照明用の蛍光ランプにおいて、バルブと蛍光体膜との間にピロリン酸カルシウム、酸化チタンまたは酸化アルミニウム（アルミナ）などの白色微粉末を塗布した光反射膜を設けることにより開口部（光反射膜の非形成部）からの光放射を高め例えば直下照度を向上させることが知られている（特許文献１参照）。例えば直管形の反射形蛍光ランプを光反射膜形成側を上にして天井取付器具に装着し点灯したとき、光反射膜を形成していない下方の開口部側からの光は集中して器具下方に放射されるので下面側の照度を高くして被照射面を明るくすることができる。
【特許文献１】特開２００６―１９６３４７号公報
【発明の開示】
【発明が解決しようとする課題】
【０００３】
この従来の光反射膜を形成する白色微粉末の形態は、例えばピロリン酸カルシウムなどの粒塊状の微粒子を用いるのが一般的であった。因みに、光反射膜を形成する白色微粉末の略球状をなす微粒子の平均粒径は０．５〜２．０μｍ程度のものを用い１０〜３０μｍ程度の膜厚（成膜後）としていた。また、反射膜上に蛍光体膜を形成すると全体の膜厚が極めて厚くなりガラスバルブを曲成加工し環形に形成したときに特に反射膜の膜剥がれや亀裂が発生しやすくなる。
【０００４】
本発明は上記課題に鑑みなされたもので、光束維持率を向上させるとともに光反射膜の亀裂や膜剥がれを抑制し外観などの品質向上をはかった蛍光ランプおよびこのランプを装着した照明器具を実現することを目的とする。
【課題を解決するための手段】
【０００５】
本発明の請求項１記載の蛍光ランプは、気密封止されて一端側に比べて他端側の肉厚が薄くなるように曲成加工された環状のガラスバルブと；このガラスバルブ内に放電を生起させる放電生起手段と；前記ガラスバルブ内に封入された放電媒体と；一端側が他端側に比べて厚くなるように前記ガラスバルブ内面側に形成された保護膜と；一端側が他端側に比べて厚くなるように前記ガラスバルブ内面側の所定位置に形成された光反射膜と；他端側が一端側に比べて厚くなるように前記光反射膜上に形成された蛍光体膜と；を具備していることを特徴とする。
【０００６】
本発明のガラスバルブは、肉厚が一端側に比べて他端側が薄くなるものであるが、これは他端側の端部から中央部までの間に管周方向の肉厚の平均値が最も薄くなる部位があることを意味する。さらに、この管周方向の肉厚の平均値の最薄部の位置はガラスバルブの巻き上げ方向を示すものであり、加熱によって軟化したガラスバルブの他端側を固定して一端側をドラムチャックで保持し、一端側から他端側に向かってドラム上に巻き付けながら環形に形成したときにこのようなガラスバルブの構成になる。
【０００７】
本発明でいう光反射膜とは、可視光の波長範囲（約３８０〜約７８０ｎｍ）を対象としてこの可視光の殆どを反射し、一部を透過する作用を有するものである。
【０００８】
光反射膜は、ピロリン酸ストロンチウム、ピロリン酸カルシウム、酸化チタンまたは酸化アルミニウム（アルミナ）などの微粒子を用いることができ、これらを一種または適宜混合させたものを主成分としてもよい。なお、光反射膜はこれら微粒子以外に、ホウ酸バリウム・カルシウム（バリウムカルシウムボレート）、酸化ランタンなどの材料が含有されていてもよい。
【０００９】
環状のガラスバルブの周方向の所定範囲には光反射率が高く光透過率が低い光反射膜が形成され、この光反射膜が形成されていない残部が光透過率の高い開口部（光反射膜非形成部）となっている。したがって、本発明の蛍光ランプが点灯してもバルブ外周面からの光放射は均等ではなく、バルブ軸方向に沿う開口部（光反射膜非形成部）から放射される光強度（光量）が、バルブ内の光反射膜で反射された反射光も加わって高く（大きく）なり、開口部の照射方向の被照射面がより明るくなる。
【００１０】
また、光反射膜はラピッドスタート形蛍光ランプなどの場合にはガラスバルブ上に透明導電膜が形成されていても上記請求項１に記載と同様な作用を奏する。
【００１１】
ガラスバルブは、従来用いられている管径２８〜３８ｍｍのものや、従来よりも細径化した管径約２５．５ｍｍのもの、さらに細径化した管径約１６ｍｍのものを用いてもよい。
【００１２】
また、本発明の保護膜は酸化ケイ素、酸化アルミニウム、酸化チタン、酸化亜鉛、酸化ジルコニウム、酸化セリウムまたは酸化イットリウムのうちから選ばれた少なくとも一種の微粒子材料を主体として形成される。
【００１３】
本発明の蛍光ランプは、一端側では保護膜および光反射膜を厚く、蛍光体膜を薄く形成し、他端側は保護膜および光反射膜を薄く、蛍光体膜を厚く形成することによって、両端部間での紫外線の利用効率を近づけることができるためランプを点灯させたときに両端部から放射される光の強度をほぼ同程度にすることができる。つまり、一端側では蛍光体膜は薄いが光反射膜が厚く反射率が大きいために、より多くの紫外線を反射し蛍光体膜を通過する紫外線の量が増える。一方、他端側では光反射膜の反射率は低いが蛍光体膜が厚く形成されているため通過する紫外線の量は一端側とそれほど変わらない。
【００１４】
さらに、曲成加工時に比較的引っ張り応力が小さい一端側に厚い保護膜および厚い光反射膜を形成し、応力が大きい他端側に薄い保護膜および薄い光反射膜を形成することによって他端側の膜剥がれおよび亀裂を抑制したものである。また、膜厚が薄いため例え膜剥がれや亀裂が発生してもあまり目立つことがないという効果もある。また、蛍光体膜は粒子間の結合力が弱くガラスバルブの伸びに追従するように微小な亀裂が入り、膜厚が厚く形成された他端側であっても曲成加工後に目立った亀裂が形成されにくい。
【００１５】
保護膜および光反射膜はガラスバルブの内面側であって、一端側が厚く他端側が薄く形成されていれば、保護膜上に光反射膜を形成してもよいし、光反射膜上に保護膜を形成してもよい。
【００１６】
本発明の請求項２記載の蛍光ランプは、ガラスバルブの内面に近い側から順に光反射膜、保護膜、蛍光体膜が塗布形成されていることを特徴とする。
【００１７】
ガラスバルブ上に光反射膜を形成した後に、保護膜、蛍光体膜を形成する。このため、光反射膜の非形成部ではガラスバルブに直接保護膜が形成されることになる。
【００１８】
本発明の請求項３記載の蛍光ランプは、光反射膜は平均粒径が２．０〜７．０μｍで形状が板状のピロリン酸ストロンチウムの微粒子を２５質量％以上含有することを特徴とする。
【００１９】
平均粒径が２．０μｍ未満であると所望の反射率を得るために塗布質量を多くする必要がありコストが増加する。また、７．０μｍを超えた場合は粒子間の結着力が低下し光反射膜が剥離し易いなどの不具合がある。このため、平均粒径が２．０〜７．０μｍ好ましくは３．０〜６．０μｍ程度のものがよい。
【００２０】
また、板状結晶の微粒子の寸法を粒径としているが、本発明でいう粒径は球体の直径を単に意味するものではなく、微粒子の形状が不定形であるので粒径は縦横や厚さ（高さ）などのうち最大の差し渡し大きさで定義される。
【００２１】
また、本請求項に係る光反射膜は、結晶構造が板形状のピロリン酸ストロンチウム微粒子からなる材料を堆積して形成したもので、膜構造が粒子同士が球状結晶の微粒子に比べて不規則に入り組んだ構造となるため膜剥がれや亀裂に強い被膜になると考えられる。  
【００２２】
ピロリン酸ストロンチウムの微粒子が２５質量％含有していれば本発明の作用効果を有するが好ましくは残部がピロリン酸カルシウムであることが望ましい。
【００２３】
なお、この板形状の微粒子の結晶構造とは平行な一対の表裏平面を有し、この平面間の厚さ寸法が平面の最小差渡し寸法よりも小さな状態をなすものをいう。ただし、作用効果があれば柱状などの形状であってもよい。
【００２４】
また、光反射膜を形成する板形状の微粒子材料の占有率が高いほど光反射膜の膜強度が高く、光反射膜形成材料の全質量に対して９０質量％以上あるのが好ましい。
【００２５】
本発明の請求項４記載の蛍光ランプは、保護膜は球状シリカ微粒子を５０重量％以上含有し、平均膜厚が０．２〜０．９μｍであることを特徴とする。
【００２６】
保護膜に球状シリカ微粒子を５０質量％以上含有すると、ガラス表面からのアルカリ金属の拡散を抑制する効果が高くなるとともに、緻密な膜を厚膜化して形成することができるので水銀のガラスバルブへの打ち込みを効果的に抑制することができる。
【００２７】
本発明の請求項５記載の照明器具は、器具本体と、この器具本体に設けられた支持部材と、この支持部材に支持された上記請求項１ないし４のいずれか一に記載の蛍光ランプと、この蛍光ランプに接続した点灯回路装置とを具備していることを特徴とする。
【００２８】
上記請求項１ないし３のいずれか一に記載の蛍光ランプを装着した照明器具であって、例えば天井面などに配設された場合に蛍光ランプは開口部が下方に向け装着される。そして、ランプを点灯したとき天井面側は光反射膜が設けられているので遮光されるか弱い光放射がなされ、また、ランプの下方側は開口部から強い光すなわち光量が多い明るい光放射が行われる。
【発明の効果】
【００２９】
請求項１の発明によれば、一端側では保護膜および光反射膜を厚く、蛍光体膜を薄く形成し、他端側は保護膜および光反射膜を薄く、蛍光体膜を厚く形成することによって、ランプを点灯させたときに両端部から放射される光の強度をほぼ同程度にすることができる。さらに、ガラスバルブを環状に曲成加工したときに発生する反射膜の膜剥がれによる外観の悪化を抑制することができる。
【００３０】
請求項２の発明によれば、光反射膜の上に保護膜が形成されるため、光反射膜のバルブ周方向の端縁部が緻密な保護膜によって覆われ、光反射膜の端縁部の剥がれが抑制され、光反射膜の非形成部と光反射膜との境界が目立ち難くなる。
【００３１】
請求項３の発明によれば、光反射膜の材料に板状のピロリン酸ストロンチウム微粒子結晶を用いたので、微粒子相互の結合が強く従来の被膜に比べ発生する亀裂や剥離を抑制することができる。
【００３２】
請求項４の発明によれば、平均粒径が２．０〜７．０μｍの微粒子を用いたので、所望の反射率を得るとともに被膜強度を確保することができる。
【００３３】
請求項５の発明によれば、請求項１ないし３に記載の効果を有する反射形の蛍光ランプが装着されているので、明るさを必要とする特定方向への放射光量を多く放射して照明を行うことができる照射効率の向上がはかれた照明器具を提供することができる。
【発明を実施するための最良の形態】
【００３４】
以下、本発明の実施の形態を図１ないし図５を参照して説明する。図１は環形蛍光ランプＬ１の正面図（開口部側）、図２は図１中の矢視Ａ−Ａ線に沿って切断した端面を拡大して示す横断面図、図３は図１の蛍光ランプを管軸に沿ってバルブを含む平面に直交するように切断した拡大断面図、図４は図２の切断端面要部を示す電子顕微鏡写真の図、図５は図１の環形蛍光ランプＬ１を点灯したときの等照度曲線図である。
【００３５】
なお、図中、各被膜などの膜厚や被着形態などは説明上のもので一部誇張して示してあり、他構成部材との寸法比率などは現実のものとは相違している。
【００３６】
図示の環形蛍光ランプＬ１において、１はソーダライムガラスや鉛ガラスなどの円筒形ガラス管を曲成した環形のガラスバルブ、２，２はマウント、１１，１１は上記バルブ１の端部に形成したマウント２との封止部で、上記バルブ１とマウント２、２とで気密容器を構成している。
【００３７】
上記マウント２は、フレヤ状をなすステムガラス管２１に一対のリード線２２と排気管（図示しない）とを圧潰封着しているとともにこのリード線２２間にタングステン素線を巻回したコイル状のフィラメントからなる放電生起手段としての電極２３が継線してある。なお、上記マウント２は、フレヤステムに限らずフレヤ無しステム、ボタンステムやビードステムなどを用いたものであってもよい。
【００３８】
また、３は保護膜で、ナトリウムの析出抑制、水銀の打ち込み、および紫外線の照射による黒化防止や蛍光体のガラス中へのめり込み防止のため、バルブ１内表面のほぼ全面に塗布形成してある。保護膜３は、平均粒径が０．０１〜０．１μｍ程度、好ましくは０．０２〜０．０８μｍ程度の酸化アルミニウム、酸化ケイ素、酸化チタン、酸化亜鉛、酸化ジルコニウム、酸化セリウムまたは酸化イットリウムのうちから選ばれた少なくとも一種の微粒子材料を主体として平均膜厚が０．２〜０．９μｍ程度、好ましくは０．３〜０．８μｍ程度の膜厚で形成されている。
【００３９】
４はこの保護膜３上に形成された可視光を反射する光反射膜で、環形バルブ１の管軸に沿う上方側であってバルブ１周方向の所定角度範囲に塗布形成されている。この光反射膜４は、平均粒径が２〜７μｍ程度の板状結晶の微粒子からなるピロリン酸ストロンチウムを主体とする材料が用いられ、粒径によっても変わるが１０〜６５μｍ、好ましくは３５〜５０μｍ程度の膜厚で形成されている。
【００４０】
なお、この光反射膜４を形成するピロリン酸ストロンチウムを主体とする微粒子材料に添加する結着剤としての例えばバリウム・カルシウムボレートは、平均粒径が２．０〜７．０μｍのピロリン酸ストロンチウム（１００質量％）に対し、３.０〜６．０質量％（好ましくは３．５〜５．５質量％）添加することにより所望の被着強度が得られ、この上下限値を外れると剥離や発光特性の低下などを招くことが確かめられている。
【００４１】
５は上記光反射膜４と略正対した光反射膜が形成されていない下方側（図２）の開口部（光反射膜非形成部）、６は蛍光体膜で上記光反射膜４上およびこの光反射膜４が形成されていない保護膜３上（開口部５）に形成した３波長発光形蛍光体やハロリン酸カルシウム（白色蛍光体）などの蛍光体微粉末を塗布したものからなる。
【００４２】
なお、上記保護膜３、光反射膜４および蛍光体膜６は、各材料と、アルミニウムやケイ素などの金属酸化物の微粒子系結着剤またはホウ酸やリン酸などの低融点化合物系結着剤と、ニトロセルロースなどの有機系溶剤あるいはメチルセルロース、エチルセルロース、ヒドロキシプロピルセルロース、ポリアクリル酸アンモニウム、ポリエチレンオキサイドなどの水溶性溶剤とを混合した懸濁液を塗布することにより形成できる。
【００４３】
そして、例えばＦＣＬ３０ＥＸ−Ｄ／２８の環形蛍光ランプＬ１において、上記保護膜３は、１次粒子の平均粒径が約０．０３μｍの球状シリカ微粒子を主体とする微粉末材料の懸濁液をバルブ１内表面のほぼ全面に塗布したものからなり、他端側から一端側にかけて次第に膜厚が大きくなるような膜厚分布をもって形成されており、ガラス管の重量に対して０．０１５〜０．０２３％の範囲で塗布されており、膜厚範囲は０．５〜０．８μｍである。
【００４４】
また、光反射膜４は、平均粒径が約５μｍの板状結晶をしたピロリン酸ストロンチウムを主体とする微粒子材料が用いられ、このピロリン酸ストロンチウムに対し平均粒径が０．２μｍのバリウム・カルシウムボレートを結着剤として４．５質量％と、１．５質量％のニトロセルロースの酢酸ブチル溶液とを混合した懸濁液を上記保護膜３上の下記所定角度範囲ここでは光反射膜４として作用する約１８０゜（垂直中心線から各約９０゜）の部分に塗布（バルブ１本当り１．２ｇ）して他端側から一端側にかけて次第に膜厚が大きくなるような膜厚分布をもって形成されており、その膜厚範囲は約３５〜５０μｍの膜厚で形成されている。
【００４５】
また、蛍光体膜６は例えばユーロピウム付活ハロリン酸バリウム・カルシウム・ストロンチウム（青色蛍光体）、セリウム・テルビウム付活リン酸ランタン（緑色蛍光体）、ユーロピウム付活酸化イットリウム（赤色蛍光体）の三種の蛍光体の混合微粉末の懸濁液を上記光反射膜４上および開口部（光反射膜非形成部）５に塗布（バルブ１本当り１．８ｇ）して形成されたものからなり、その膜厚は一端側から他端側にかけて次第に膜厚が大きくなるような膜厚分布をもって形成されており、その膜厚範囲は約１８〜３０μｍである。
【００４６】
図３は、図１の蛍光ランプＬ１を管軸に沿ってバルブを含む平面に直交するように切断した拡大断面図である。図中向かって左側を一端、右側を他端とする。
【００４７】
このように一端側では保護膜３および光反射膜４を厚く、蛍光体膜６を薄く形成し、他端側は保護膜３および光反射膜４を薄く、蛍光体膜６を厚く形成することによって、両端部間での紫外線の利用効率を近づけることができるためランプを点灯させたときに両端部から放射される光の強度をほぼ同程度にすることができる。つまり、一端側では蛍光体膜６は薄いが光反射膜４が厚く反射率が大きいために、より多くの紫外線を反射し蛍光体膜６を通過する紫外線の量が増える。一方、他端側では光反射膜４の反射率は低いが蛍光体膜６が厚く形成されているため通過する紫外線の量は一端側とそれほど変わらない。
【００４８】
さらに、このような構成にすることによって光反射膜６の膜剥がれによる外観の悪化を軽減させることができる。これは次のように説明することができる。
【００４９】
一般に被膜の上層にさらに被膜を設ける場合、下層の被膜が厚くなるにつれて上層の被膜が剥がれやすくなり、下層の被膜が薄くなるにつれて上層の被膜の剥がれが発生し難くなる傾向がある。さらに、膜厚が厚くなると被膜の強度が高くなり大きな亀裂が発生しやすくなる。これに対し本願は、曲成加工時に比較的引っ張り応力が小さい一端側に厚い保護膜３および厚い光反射膜４を形成し、応力が大きい他端側に薄い保護膜３および薄い光反射膜４を形成することによって他端側の膜剥がれおよび亀裂を抑制したものである。また、膜厚が薄い場合には例え膜剥がれや亀裂が発生してもあまり目立つことがないという効果もある。また、蛍光体膜６は膜厚が厚く形成された他端側であっても曲成加工後に目立った亀裂が確認されなかった。これは、蛍光体膜６の被膜の粒子間の結合力が弱くガラスバルブ１の伸びに追従するように微小な亀裂が入り、大きな亀裂が発生しないためであると考えられる。  
【００５０】
被膜材料にボレートを添加する場合にはボレートの含有量に応じて大きな亀裂が発生しやすい傾向がある。例えば、光反射膜４に板状で平均粒径が約５μｍのピロリン酸ストロンチウム等の粒子を使用する場合には、ボレートを約４質量％添加する。これに対し、蛍光体粒子は一般にこれよりも粒径が小さいものが用いられ、例えば約３．５μｍ程度の蛍光体を用いる場合にはボレートを約２質量％添加する。このように、蛍光体膜６のボレート含有量が約２質量％以下の場合には曲成加工時に引っ張り応力がかかってもそれほど大きな亀裂は発生せず、ボレートを約４質量％以上含有する光反射膜４のみに大きな亀裂が発生することが確認された。このボレート含有量は多くなる程被膜の強度は高まるが曲成加工時により大きな亀裂が発生しやすい。このため本願のように他端側に蛍光体膜６を厚く形成しても亀裂の発生による外観の悪化にはそれほど影響しないと考えられる。なお、蛍光体膜６に含有するボレートは０．５好ましくは１質量％以上であることが望ましい。０．５質量％以下になると蛍光体膜６に膜剥がれが発生しやすくなり、２質量％以上になると曲成加工したときに大きな亀裂が発生しやすくなる。
【００５１】
以下に本発明の蛍光ランプＬ１の製造方法について説明する。
【００５２】
まず、管状のガラスバルブ１の一端側に向かって保護膜材料の懸濁液を他端側から流し塗りし、他端側が上方になるように垂直に保持した状態で乾燥させる。このときガラスバルブ１内表面に塗布された保護膜３の懸濁液は下方に向かって流れ落ちるため保護膜３の膜厚は一端側が他端側に対して厚くなる。次に保護膜３上の所定位置に他端側から一端側に向かって反射膜材料の懸濁液を流し塗りし他端側が上方になるように垂直に保持した状態で乾燥させる。このときも同様に光反射膜４の膜厚は一端側が他端側に対して厚くなる。そして、ガラスバルブ１の上下方向を反転させて保護膜３および光反射膜４上に蛍光体材料の懸濁液を一端側から他端側に向かって流し塗りし、乾燥させて蛍光体膜６を形成する。このとき蛍光体膜６の膜厚は一端側に比べて他端側が厚くなる。このようにして内面に保護膜３、光反射膜４、蛍光体膜６が形成された管状のガラスバルブ１の他端側を固定し、ガラスバルブ１を軟化温度まで加熱する。さらに、一端側をドラムチャックによって保持しドラム上にガラスバルブ１が巻き付くように他端側に向かって曲成加工して環形に形成する。このとき、主に他端側に曲げ応力が加わるため、ガラスバルブは一端側に比べて他端側の肉厚が薄くなる。そして、ガラスバルブ１内の排気、放電媒体の封入、および両端の封止工程を経て蛍光ランプＬ１が形成される。
【００５３】
図４は、本実施形態の蛍光ランプのバルブ１の断面状態を示す電子顕微鏡写真である。
【００５４】
そして、図４の電子顕微鏡写真で示すようにバルブ１の内面上には保護膜３、光反射膜４、蛍光体膜６の順で各被膜が積層形成されている。なお、図４では倍率の関係で保護膜３の部分が少々不鮮明であるが、バルブ１の内面に緻密な被膜として形成されていることが確認された。
【００５５】
また、バルブ１面上に保護膜３、光反射膜４、蛍光体膜６の順で積層形成された被膜は、保護膜３の部分が少々不鮮明であるが図３の電子顕微鏡写真で示すような状態となっている。
【００５６】
また、このバルブ１内には液状や合金化した水銀およびアルゴンＡｒ、クリプトンＫｒやネオンＮｅなどの希ガスが単独または混合して２３０〜４３０Ｐａ（パスカル）好ましくは３２０〜４００Ｐａ（パスカル）で封入されている。
【００５７】
なお、バルブ内のガス圧が高くなると水銀が封入ガスと衝突しやすくなるため、水銀と蛍光体との衝突が軽減されて蛍光体の劣化を抑制することができる。このため、ガス圧を上げる事によって光束維持率を向上させることができる。さらに、ガス圧を上げる事によって電極に塗布したエミッタの蒸発を抑制し、電極の寿命を延ばす効果も期待できる。一方、ガス圧を上昇させるとバルブ内の電子温度が低下し全光束が低下するとともに始動電圧も上昇する。
【００５８】
本願発明の各被膜の構成においては、従来の蛍光ランプのガス圧よりも約１．２％高い３２０〜４００Ｐａとすることによって、最適な光束維持率と全光束を得ることが可能となる事が確認された。
【００５９】
また、図中７Ａはピン端子７５，…を備えたＧ１０ｑ形の口金で、曲成したバルブ１の両端封止部１１，１１を橋絡して固定されている。
【００６０】
このような構成の環形蛍光ランプＬ１は、光反射膜４形成側を上方にした水平状態で支持して、口金７Ａを点灯回路装置に接続して口金７Ａ、リード線２２、２２を介し電極２３、２３に通電して点灯すると、バルブ１軸と直交方向の横断面における配光は図５に示すような略鶏卵形の等照度分布Ｂを呈する。
【００６１】
すなわち、蛍光ランプＬ１は、バルブを横断した外周面からの光放射は均等ではなく、環形バルブ１の周方向１８０°以上の範囲に光反射率の高い光反射膜４が、残部に光反射膜４を形成していない光反射率が低く光透過率が高い開口部（光反射膜非形成部）５を略正対させているので、バルブ軸方向に沿う下方側の開口部（光反射膜非形成部）５から放射される光強度（光量）は、バルブ１内の光反射膜４で反射され開口部（光反射膜非形成部）５に向かった分も加わって高く（大きく）なり、開口部の照射方向の被照射面はより明るくなる。なお、環形蛍光ランプＬ１全体としてもこれらが連続した集合体としてランプＬ１軸と直交方向に略鶏卵形の等照度分布Ｂを呈する。
【００６２】
そして、本発明は上記光反射膜４を、結晶構造が板形状の微粒子からなるピロリン酸ストロンチウム材料を主体とした微粒子を堆積して形成したもので、球状結晶の微粒子より入り組んだ状態となり、粒子間同士の結着力が高い被膜が形成される。
【００６３】
本発明の光反射膜４は、反射率が従来の粒塊状の微粒子に比べて約１０％高められるとともに、被膜４の表面積を増大させることによって微粒子間の結合力が高められる。その結果、亀裂や剥離の発生を抑制できる高い被着強度を有する被膜４が得られる。特に、環形蛍光ランプＬ１などガラスバルブを加熱曲成するものにおいて大きい効果が得られる。
【００６４】
また、光反射膜４の主体材料であるピロリン酸ストロンチウムの微粒子の表面にマグネシウム、カルシウム、ストロンチウム、バリウムおよび亜鉛の酸化物のうちから選ばれた少なくとも一種の微粒子を付着しておくことにより、帯電傾向等を制御し主体材料の水銀やその化合物に起因する変色および主体材料と水銀との反応による水銀の消耗を抑制できる。なお、その付着量はピロリン酸ストロンチウムに対して０．０１〜５．０質量％、好ましくは０．０２〜３．０質量％程度である。
【００６５】
また、この光反射膜４の形成材料に限らず、蛍光体膜６を構成する蛍光体に上記マグネシウム、カルシウム、ストロンチウム、バリウムや酸化亜鉛の酸化物微粒子を付着させてもよい。この付着によっても、蛍光体膜６が水銀やその化合物により生じる変色および水銀の消耗を抑制することができる。
【００６６】
次に、保護膜の膜厚および光反射膜の構成が異なる複数の環形蛍光ランプ（ＦＣＬ３０ＥＤＣ）を、膜剥がれ、亀裂の発生、および光束維持率について比較を行ったものを以下の表１に示す。なお、この比較において保護膜、光反射膜、蛍光体膜の形成方法、ガラスバルブの曲成加工の方向については全て同様の条件で実験を行った。
【表１】
2008084821.tif 000003
【００６７】
実施例１ないし４は光反射膜を形成する材料をピロリン酸ストロンチウムとし、比較例１ないし４は同材料をピロリン酸カルシウムとした。なお、保護膜はいずれも１次粒子の平均粒径が０．０３μmの球状SiO2として比較を行った。比較例１の保護膜の膜厚は従来と同程度の０．１μｍであり、これを光束維持率の基準とした。光束維持率は、ランプを約１２０００時間点灯させた後の全光束で判断した。比較例１は、１２０００時間点灯後の光束維持率が約７０％であった。そして、１２０００時間点灯後の光束維持率７０〜８０％のものを○、１２０００時間点灯後の光束維持率８０％以上のものを◎とした。保護膜の膜厚が０．２μｍ以上になると光束維持率が改善されることがわかる。光反射膜の膜剥がれの発生率については、それぞれ２０本ずつ試作したものを視認によって確認した。△が２０％以下、○が５％以下、◎は試作した２０本中では膜剥がれの発生が確認されなかったことを示している。膜剥がれとは光反射膜の上部の層が剥離し一部は保護膜上に残留する場合や剥離によって保護膜が露出する場合など剥離部分の光反射膜としての機能が低下したものや著しく外観が悪化したものをいう。光反射膜の膜剥がれは、主にガラスバルブを曲成加工する前に蛍光体を光反射膜上に塗布したときおよび曲成加工したときに発生しやすい。実施例と比較例で比較すると光反射膜の材料をピロリン酸ストロンチウムとすることによって蛍光体を光反射膜上に塗布したときの膜剥がれの発生において特に抑制効果が高いことがわかった。このため、ピロリン酸ストロンチウムは曲成加工しない直管状のランプにおいても高い膜剥がれ抑制効果がある。また、ピロリン酸ストロンチウムは曲成加工したときにも膜剥がれの発生が抑制されることがわかった。光反射膜がピロリン酸カルシウムの場合、膜厚が０．１〜０．３μｍで剥がれの発生率は５％以下であり、膜厚が０．５μｍ以上になると膜剥がれの発生率が２０％以下であった。これに対し、光反射膜をピロリン酸ストロンチウムにすると少なくとも膜厚０．２〜０．９μｍの範囲において剥がれの発生は確認することができなかった。膜厚が０．９μｍ以上になると光反射膜に亀裂が発生する傾向があった。亀裂とは、被膜に発生した線状の裂け目の部分をいい、この部分は光反射機能が低下する。これは、膜厚が厚くなることによって被膜がガラスバルブの曲成加工に耐えることができなくなるためと考えられる。このように、光反射膜をピロリン酸ストロンチウムにすることによって光反射膜の剥がれを劇的に抑制することができた。この効果は、保護膜をアルミナで形成した蛍光ランプについても同様であった。また、本実験において光反射膜の構成はピロリン酸ストロンチウムを主成分として行ったが、光反射膜の材料にピロリン酸ストロンチウムが２５質量％以上含有されていれば同様に膜剥がれを抑制することができた。ピロリン酸ストロンチウムの含有量は多い方がより強固な被膜を形成することができるが、残部がピロリン酸カルシウムで構成されている場合であっても膜剥がれ発生率をほぼ同程度に維持することができた。以上の結果から保護膜の膜厚は０．２〜０．９μｍ、好ましくは０．３〜０．８μｍの範囲とするのが良く、さらに０．５〜０．���μｍが最適範囲である。
【００６８】
次に本発明の第２の実施形態について説明する。
【００６９】
第２の実施形態は、第１の実施形態において保護膜３、光反射膜４、蛍光体膜６の各被膜を形成する順番が異なったものであり、使用される材料や膜厚などの条件については同様である。なお、第１の実施形態と重複する構成要件についての説明は省略する。
【００７０】
図６に示すように、光反射膜４はバルブ１の周方向の所定角度範囲に塗布形成されている。この光反射膜４上および光反射膜４が形成されていない下方側の開口部（光反射膜非形成部）に保護膜３が形成されている。さらに、この保護膜３上に蛍光体膜６が形成されている。
【００７１】
このように、光反射膜４の上に保護膜３が形成されていると、光反射膜４のバルブの周方向の両端（開口部５との境界）に位置する端縁部が緻密な保護膜３によって覆われ、バルブ１を曲成加工したときに光反射膜４の開口部５側の端部の剥がれが抑制される。これは、光反射膜４に使用される材料の粒径に比べて、保護膜材料の粒径が十分に小さいため、光反射膜４の粒子間に保護膜３の粒子が入りこみ光反射膜４の膜強度を向上させたためと考えられる。また、光反射膜４は特に開口部５に隣接する側の端縁部で剥がれが発生しやすく、その部分の明暗差が大きいので目立ち易くなる。しかし、光反射膜４の強度を向上させて剥がれを抑制することによって、光反射膜非形成部５と光反射膜４との境界が目立ち難くなる。
【００７２】
図７は本発明に係る照明器具９の実施の形態を示す縦断面図である。この器具９は、上部に天井面などへの取付具（図示しない。）を備え、電源接続機構や安定器などのランプ点灯回路装置９２を収容した器具本体９１と、この本体９１下方に設けた透光性合成樹脂やガラスで形成したカバー体９３と、本体９１内に配設されたランプ支持部材９４およびソケット９５と、支持部材９４に支持されるとともに口金７Ａにソケット９５が装着された上記図１に示された構成の環形蛍光ランプＬ１とからなる。
【００７３】
この蛍光ランプＬ１は光反射膜４形成側を上方にし、開口部５側を下方にしてソケット９４に装着されている。
【００７４】
そして、この照明器具９は、電源接続機構および点灯回路装置９２を介して蛍光ランプＬ１に給電されるとランプＬ１が点灯する。この点灯したランプＬ１からは開口部５が指向している下方側に多量の光放射が行われ、すなわち光量が多く明るい。また、上方側には光反射膜４を透過して弱い例えば下方側に対して５％程度の光量や輝度の光放射が行われる。すなわち、ランプＬ１はバルブ１の下方の明るさを必要とする方向へは光量の多い照明を行うことができる。
【００７５】
なお、本発明は上述した実施の形態に限るものではない。例えば、ガラスバルブは、横断面が真円形に限らず長円形や角形などの管（筒）形をしたものあるいは平板形や偏平形などをしたものを用いた場合でも本発明の光反射膜を形成することができる。
【００７６】
また、本発明は汎用の環形、Ｕ字形や直管形の蛍光ランプに限らず、１本のガラスバルブをＵ字状に２回曲成して鞍形状に屈曲したり、Ｕ字形状に曲成した複数本のバルブを連結して形成した発光管を用いる電球形蛍光ランプやコンパクト形蛍光ランプなどにおいても、光反射膜を形成する場合には適用できる。
【００７７】
また、蛍光ランプの用途は、家庭、事務所、商店、工場などの一般照明用、ＯＡ機器用あるいは街路灯やトンネルなどの道路照明用など各種照明用として広く使用できる。
【００７８】
電極は、バルブ内に封装される熱陰極電極や冷陰極電極であっても、また、バルブ外面に設けられる外部電極であってもよい。
【００７９】
また、照明器具も図７に示すものに限らず、蛍光ランプや器具の種類、大きさや用途などに対応した種々構造や形態のものに適用できる。また、照明器具はランプ保護や配光制御のためのカバー体や反射体などは必須のものではない。
【００８０】
なお、この種の反射形のランプは指向性があり、ソケットあるいはホルダへの取り付け方向を誤ると所定の直下照度が得られないので、この取扱い（注意）表示を行う必要があり、この表示を印として利用することも可能である。
【図面の簡単な説明】
【００８１】
【図１】本発明の環形蛍光ランプの実施の形態を示す正面図である。
【図２】図１中の矢視Ａ−Ａ線に沿ってバルブを切断した端面を拡大して示す横断面図である。
【図３】図１の蛍光ランプを管軸に沿ってバルブを含む平面に直交するように切断した拡大断面図である。
【図４】図２の切断端面の要部を示す電子顕微鏡写真である。
【図５】図１の蛍光ランプをバルブ軸と直交方向に切断した端面における等照度分布を示す説明図である。
【図６】本発明の第２の実施形態の環形蛍光ランプを管軸に直交する平面で切断した拡大断面図である。
【図７】本発明の照明器具の実施の形態を示す縦断面図である。
【符号の説明】
【００８２】
Ｌ１〜Ｌ８：蛍光ランプ（発光管）
１：ガラスバルブ
２３：電極（フィラメント）
３：保護膜
４：光反射膜
６：蛍光体膜
９：照明器具
【図１】
2008084821.tif 000004
【図２】
2008084821.tif 000005
【図３】
2008084821.tif 000006
【図５】
2008084821.tif 000007
【図６】
2008084821.tif 000008
【図７】
2008084821.tif 000009
【図４】
2008084821.tif 000010